(57)【要約】  高純度の貴金属ナノ粒子１個と酸化物ナノ粒子１個が接合された複合ナノ粒子を再現性良く、かつ、均一にヘテロ界面を形成させることができ、さらに、被毒物の残存などを回避した、クリーンな生成法を提供する。  貴金属(Ｍ)を0.1〜30at.%含有し、残部が卑金属(Ａ)と不可避不純物からなり、粒子径が1〜200nm(好ましくは1〜100nm)の合金(Ａ−Ｍ)ナノ粒子を不活性ガス中で生成させ、不活性ガスで搬送する途中で、合金(Ａ−Ｍ)ナノ粒子の加熱、及び、導入された酸化性ガスと接触させることによって、ガス中に浮遊する合金(Ａ−Ｍ)ナノ粒子中の卑金属成分(Ａ)を酸化させ、かつ、酸化卑金属成分(ＡxＯy)を貴金属成分(Ｍ)と相分離させて複合ナノ粒子(Ｍ−ＡxＯy)を得ることを特徴とする。
2012105631.tif 000002
【特許請求の範囲】
【請求項１】
貴金属（Ｍ）を0.1〜30at.%含有し、残部が卑金属(Ａ)と不可避不純物からなり、粒子径が1〜100nmの合金(Ａ−Ｍ)ナノ粒子を不活性ガス中で生成させ、不活性ガスで搬送する途中で、合金(Ａ−Ｍ)ナノ粒子の加熱、及び、導入された酸化性ガスと接触させることによって、浮遊する合金(Ａ−Ｍ)ナノ粒子中の卑金属成分(Ａ)を酸化させ、かつ、酸化卑金属成分(ＡxＯy)を貴金属成分(Ｍ)と相分離させて粒子状卑金属酸化物(ＡxＯy)の表面に貴金属粒子(Ｍ)１個が接合した複合ナノ粒子(Ｍ−ＡxＯy)を得る複合ナノ粒子(Ｍ−ＡxＯy)の製造方法。
【請求項２】
複合ナノ粒子(Ｍ−ＡxＯy)が独立分散させた状態で得られることを特徴とする請求項１に記載の複合ナノ粒子(Ｍ−ＡxＯy)の製造方法。
【請求項３】
合金(Ａ−Ｍ)ナノ粒子の熱酸化処理は気相中で行い、温度400℃以上、処理時間が10秒以内であることを特徴とする請求項１又は２に記載の複合ナノ粒子(Ｍ−ＡxＯy)の製造方法。
【請求項４】
酸化性ガスの導入を合金(Ａ−Ｍ)ナノ粒子の加熱前に行い、該加熱を酸化性ガスと不活性ガスの混合ガス中で行うか、又は、酸化性ガスの導入を合金(Ａ−Ｍ)ナノ粒子の不活性ガス中での加熱中に行う請求項１〜３のいずれか１項に記載の複合ナノ粒子(Ｍ−ＡxＯy)の製造方法。
【請求項５】
合金(Ａ−Ｍ)ナノ粒子の生成法として、ガス中蒸発法、レーザーアブレーション法、スパッタリング法、アークプラズマ法、大気圧プラズマ法のいずれかを用いることを特徴とする請求項１〜４のいずれか１項に記載の複合ナノ粒子(Ｍ−ＡxＯy)の製造方法。
【請求項６】
卑金属酸化物(ＡxＯy)成分の卑金属(Ａ)が、Cu，Sn，Ti，V，Cr，Mn，Co，Fe，Ni，Zn，Al，Y，Zr，Mo，In，Mg，La，Ce，Nd，Sm，Eu，Gd，Si，Ge，Pb，Biから選ばれる１種以上であり、貴金属(Ｍ)が、Au，Pt，Pd，Rh，Ag，Ru，Irから選ばれる１種以上である請求項１〜５のいずれか１項に記載の複合ナノ粒子(Ｍ−ＡxＯy)の製造方法。
【請求項７】
貴金属(Ｍ)を0.1〜30at.%含有し、残部が卑金属(Ａ)と不可避不純物からなり、粒子径が1〜200nmの合金(Ａ−Ｍ)ナノ粒子を不活性ガス中で生成させ、不活性ガスで搬送する途中で、合金(Ａ−Ｍ)ナノ粒子の加熱、及び、導入された酸化性ガスと接触させることによって、浮遊する合金(Ａ−Ｍ)ナノ粒子中の卑金属成分(Ａ)を酸化させ、かつ、酸化卑金属成分(ＡxＯy)を貴金属成分(Ｍ)と相分離させて粒子状卑金属酸化物(ＡxＯy)の１個の領域と、粒子状貴金属(Ｍ)の１個の領域から構成される複合ナノ粒子(Ｍ−ＡxＯy)を得る複合ナノ粒子(Ｍ−ＡxＯy)の製造方法であって、卑金属(Ａ)が、Cu，Sn，Al，Ni，Co，Ti，Zr，In，Si，La，Ce，Euから選ばれる１種以上であり、
貴金属（Ｍ）が、Au，Pt，Pd，Rh，Agから選ばれる１種以上である、複合ナノ粒子(Ｍ−ＡxＯy)の製造方法。
【請求項８】
粒子径1〜100nmの卑金属酸化物(ＡxＯy)の表面に粒子径1〜10nmの貴金属粒子(Ｍ)１個が接合してなる複合ナノ粒子(Ｍ−ＡxＯy)であって、
卑金属酸化物(ＡxＯy)成分の卑金属(Ａ)が、Cu，Sn，Ti，V，Cr，Mn，Co，Ni，Zn，Al，Y，Zr，Mo，In，Mg，La，Ce，Nd，Sm，Eu，Gd，Si，Ge，Pb，Biから選ばれる１種以上であり（ただし、卑金属酸化物が ZnO，MnOである場合を除く）、
貴金属(Ｍ)が、Au，Pt，Pd，Rh，Ag，Ru，Irから選ばれる１種以上である、
複合ナノ粒子(Ｍ−ＡxＯy)。
【請求項９】
複合ナノ粒子(Ｍ−ＡxＯy)がAu-Cu2O又はAu-SnO2である請求項８に記載の複合ナノ粒子(Ｍ−ＡxＯy)。
【請求項１０】
1〜200nmの大きさをもつ卑金属酸化物(ＡxＯy)の１個の領域と、1〜100nmの大きさをもつ貴金属(Ｍ)の１個の領域から構成される複合ナノ粒子(Ｍ−ＡxＯy)であって、
卑金属酸化物(ＡxＯy)成分の卑金属(Ａ)が、Cu，Sn，Al，Ni，Co，Ti，Zr，In，Si，La，Ce，Euから選ばれる１種以上であり、
貴金属(Ｍ)が、Au，Pt，Pd，Rh，Agから選ばれる１種以上である、
複合ナノ粒子(Ｍ−ＡxＯy)。
【請求項１１】
卑金属酸化物(ＡxＯy)成分の卑金属(Ａ)が、Cu，Sn，Alから選ばれる１種以上であり、
貴金属(Ｍ)が、Au，Ptから選ばれる１種以上である、
請求項１０に記載の複合ナノ粒子(Ｍ−ＡxＯy)。
【発明の詳細な説明】
【技術分野】
【０００１】
本発明は、触媒などに応用が期待できる、貴金属ナノ粒子１個と酸化物ナノ粒子１個が接合された接合ナノ粒子（以下では、「接合ナノ粒子」を「複合ナノ粒子」ということもある。）、及び、その高純度な生成法に関する。
【背景技術】
【０００２】
複数の異なる性質の物質を原子レベルで接合させることによって、それぞれ単独の物質では決して得られない特性を得ることができる。例えば、p型とn型半導体の接合は、整流性能、光起電力効果、エレクトロルミネセンスなどの性質を生じさせ、ダイオード、トランジスタなどのデバイスに広く応用されている。他にも、磁性薄膜の接合構造によって発現するトンネル磁気抵抗効果、巨大磁気抵抗効果など、ヘテロ接合は物性制御の１つとして非常に重要な位置を占めている。【０００３】
一方、近年では、物質の３次元的な大きさをナノメートルスケールに制限することによる特異物性の応用展開が非常に目覚しいが、ここでもヘテロ接合の重要性が指摘されている。金は最も不活性な金属として知られてきたが、ナノサイズの金粒子を酸化チタンや酸化セリウムなどの酸化物上に担持したものは、一酸化炭素の酸化や水性ガスシフト反応、プロピレン等の選択酸化など、工業的に重要な触媒反応に有効であることが明らかになっている。近年の研究から、その機構として、金ナノ粒子と酸化物とのヘテロ接合状態が、触媒活性に不可欠であることが指摘されている。金ナノ粒子触媒の生成法は、一般的には共沈法や析出沈殿法などが使用されている。これらの方法では、予め用意されたサブマイクロメートルサイズの酸化物粉末結晶上に、金を析出させ、高温で焼成することによって、金ナノ粒子と酸化物粉末結晶表面との間で強固な接合が形成されている。【０００４】
例えば、非特許文献(１)〜(５)、特許文献(１)〜(４)では、液相合成による、金−酸化物複合ナノ粒子について、特許文献(５)では貴金属と硫化物との複合ナノ粒子について、記載されている。
具体的には、特許文献(３)には、生医学、ナノデバイス等へ応用し得るダンベル形状又はフラワー形状のナノ粒子の製造方法として、疎水性外側コートを含むナノ粒子と前駆体との混合物に基づき、第１の部分がPbS，CdSe，CdS，ZnS，Au，Ag，Pd，Ptのいずれかからなり、第２の部分がAu，Ag，Pd， Pt，Fe，Co，Ni等からなるナノ粒子を製造する旨が記載されているが、貴金属と酸化物の接合ナノ粒子については、Au-Fe2O3，Ag-Fe3O4の実施例が記載されているだけである。
特許文献(４)には、燃料セルの酸素電極において用いられる複合触媒として、１つのフェライト粒子(平均粒子サイズが5〜50nm)にエピタキシャルに結合した１つの貴金属ナノ粒子(平均粒子サイズが10nm未満)からなるダンベル形状複合ナノ粒子や、１つのフェライト粒子にエピタキシャルに結合した２つ以上の貴金属ナノ粒子からなるフラワー形状の複合ナノ粒子であって、金属酸化物前駆体及び貴金属ナノ粒子が添加された有機溶媒と界面活性剤との混合溶液を加熱、還流させ、複合ナノ粒子を沈殿させる等の工程により製造され、フェライト粒子が化学式  A2+B3+2O4（但し、A2+は、Mn2+，Fe2+，Co2+，Ni2+，Cu2+，Mg2+，Zn2+及びCd2+からなる群から選択されるイオンであり、B3+は、Fe3+，Cr3+及びMn3+からなる群から選択されたイオンである)のフェライトを少なくとも含み、前記貴金属ナノ粒子は、少なくともPt，Pd及びAgからなる群から選択された少なくとも１つの元素を含むものが記載されている。しかしながら、実施例としては、Pt-Fe3O4が記載されているだけである。
特許文献(５)には、チオール化合物の存在下、２種の金属塩を高温でポリオール還元することにより製造される異方的に相分離したどんぐり形状の二元金属ナノ粒子であって、一方の金属がFe，Co，Ni又はCuで、他方の金属がPd，Pt，Au又はAgであり、磁性化学の分野や触媒化学の分野などでの用途が期待されるものが記載されている。しかしながら、実施例としては、Coの硫化物とPdの硫化物からなる二元ナノ粒子が記載されているに過ぎず、純粋な貴金属部分を含むナノ粒子や卑金属酸化物を含むナノ粒子やその製造方法については全く記載されていない。
非特許文献(１)〜(５)には、液相合成によるダンベル形状のAu-Fe3O4，Au-ZnO，Au-MnOのナノ粒子が記載されているが、Fe，Zn，Mn以外の非金属元素を用いる旨については全く記載されていない。
しかも、特許文献(１)〜(４)、非特許文献(１)〜(３)では、酸化物の元素としては、Fe，Co，Ni，Mn，Cu，Mg，Zn，Cd，Crの使用乃至使用可能性が記載されているだけで、Sn，Ti，Al，Zr，Ce，Y，La，Si，Geを用いることは、全く記載されていないし、また、使用可能性が言及された酸化物の元素についても、該元素を採用する場合に用いる化合物等の開示がなされていないので、当業者が容易に実施をすることができる程度に記載されているとは言えない。しかも、このような液相合成により生成された金−酸化物複合ナノ粒子には、イオンや有機物等の各種不純物が不可避的に含まれるため、触媒等として用いる場合には、被毒物イオンの洗浄や、ナノ粒子保護有機物の焼成による除去乃至清浄化工程が不可欠である。その上、これらの清浄化工程が、原子レベルで常に安定かつ完全に、かつ再現性良く行うことができる保証は無い。そして、原料に金属カルボニルなどの危険物を使用する点や、上記で用いられた以外の様々な酸化物の元素を簡単に選択することができない点から見ても、上記液相合成による金−酸化物複合ナノ粒子の生成には多くの解決すべき問題が存在する。【０００５】
また、特許文献(６)〜(１０)では、アーク溶解法を用いて、不活性ガス中で、貴金属−卑金属ナノ粒子(合金ナノ粒子)を生成させ、その後、そのナノ粒子試料を酸化処理させることによって、卑金属酸化物粒子表面上に複数の貴金属ナノ粒子を生成させる方法を提示している。酸化処理温度と時間は、室温での徐酸化処理、または200〜600℃、２分〜４時間などとしている。しかしながら、この方法では、合金ナノ粒子同士はすでに凝集してしまっているために、得られる物質は卑金属酸化物凝集体の上に貴金属が不規則・不均一に析出したものとなる。それ故、当該法によって、卑金属酸化物ナノ粒子１個の表面に貴金属ナノ粒子が１個接合された複合ナノ粒子を独立分散させた状態で得ることはできない。【０００６】
さらに、特許文献(６)〜(８)では、酸素を含んだ不活性ガス中で、原材料合金を蒸発させることによって貴金属−酸化物複合ナノ粒子を生成させることも行っている。当該法においては、原材料合金の加熱によって蒸発した貴金属原子および卑金属原子の内、卑金属原子のみが酸素と反応し、卑金属原子と酸素の会合体が先行して生成する。その後、貴金属原子と卑金属原子−酸素会合体が気相中で多数合体することによって、貴金属−卑金属酸化物複合ナノ粒子へ成長する。このような過程で生成した粒子は、卑金属酸化物粒子上に貴金属ナノ粒子が複数個付着した形態となることが報告されている。それ故、当該法によって、卑金属酸化物ナノ粒子１個の表面に貴金属ナノ粒子が１個接合された複合ナノ粒子を独立分散させた状態で得ることはできない。
特許文献(９)では、Ｔ・Ｍ(ＴはTi、Al等、ＭはAu、Pd等)の原材料を、水素ガス、窒素ガス及び不活性ガスからなる群から選ばれた少なくとも1種のガスを含む雰囲気中で加熱溶解し、超微粒子を生成させてフィルターで捕集後、捕集された超微粒子を酸素を含む雰囲気中で熱処理すること等からなる複合超微粒子の製造方法が記載されている。この製造方法では、フィルターで捕集された超微粒子は、相互に結合乃至凝集した状態で酸化熱処理され、各超微粒子が独立分散した浮遊状態で酸化熱処理されない。そのため、Ti、Al等の金属酸化物からなる超微粒子にAu、Pd等の貴金属又は／及びその化合物からなる多数の微細な粒子が析出、分散した複合超微粒子が得られるだけである。それ故、当該製造方法によっても、卑金属酸化物ナノ粒子１個の表面に貴金属ナノ粒子が１個接合された複合ナノ粒子を独立分散させた状態で得ることはできない。【０００７】
一方、本発明者らは、非特許文献(６)で既報の通り、本発明の実施例のガス中蒸発法と同様のプロセスにおいて、ヘリウムガス中でCu-46at.%Au合金ナノ粒子を生成させ、その後、気相中で高温酸化処理を行うことにより金属部分と銅酸化物部分からなる複合ナノ粒子を製造した。しかしながら、合金ナノ粒子中のAuの含有率が高すぎるために、合金ナノ粒子を完全に酸化させることができず、複合ナノ粒子の金属部分はAu-17at.%Cu合金の状態となっており、Auのみの分離が実現できていなかった。
【先行技術文献】
【特許文献】
【０００８】
【特許文献１】US 7288134
【特許文献２】US2006/0053971
【特許文献３】US 2008/0168863
【特許文献４】特開2009-94048
【特許文献５】特許第4170930号
【特許文献６】特開平8-215570
【特許文献７】特開平8-215576
【特許文献８】特開平8-283022
【特許文献９】特開平8-283023
【特許文献１０】特開平10-80637
【非特許文献】
【０００９】
【非特許文献１】H.Yinet al.，Nano Lett.，5，2005，379-382.
【非特許文献２】H.Yinet al.，Chem．Commun.，2008，4357-4359.
【非特許文献３】B.Wuet al.，Nano Res.，2，2009，975-983.
【非特許文献４】X.Wang et al.，J．Phys．Chem．C，111，2007，3836-3841.
【非特許文献５】S.-H.Choi et al.，J．Am．Chem．Soc.，130，2008，15573-15580.
【非特許文献６】K.Koga and D.Zubia，J．Phys．Chem．C，112，2008，2079-2085.
【発明の概要】
【発明が解決しようとする課題】
【００１０】
共沈法や析出沈殿法などの触媒生成法では、非常に簡易的に貴金属担持酸化物触媒を得ることが出来る利点の一方で、貴金属／酸化物間にヘテロ接合を生成させるための高温焼成時における金粒子の粗大化、塩素イオンなどの被毒物の残存などの問題が存在している。また、金ナノ粒子と酸化物とのヘテロ界面は、一般に様々な原子面で生成されるために、１つ１つのナノ粒子について、ヘテロ界面を均一に制御することは不可能である。触媒特性等のヘテロ界面に起因した物性を常に安定に提供させるためには、再現性良く、かつ、均一にヘテロ界面を形成させることが重要であり、さらに、被毒物の残存などを回避した、安定したヘテロ界面物性が期待できる貴金属−酸化物接合ナノ粒子や該接合ナノ粒子のクリーンな生成法の確立が望まれる。
本発明は、高純度の貴金属ナノ粒子１個と酸化物ナノ粒子１個が接合された新規な複合ナノ粒子であって、被毒物の残存がなく、物性の全く異なるナノスケール両相間のヘテロ界面に由来して、化学反応的、電子的、磁気的、光学的などの各種の物理・化学的に特異な物性、機能を発揮することが期待される複合ナノ粒子やその製造方法を提供することを課題とする。
【課題を解決するための手段】
【００１１】
本発明は、金や白金などの貴金属と、高温で容易に酸化される卑金属との合金ナノ粒子を、気相中に浮遊する状態において高温で熱酸化処理することによって、従来の液相合成法等では得られなかった、特定の卑金属酸化物(ＡxＯy)の表面に高純度の貴金属粒子(Ｍ)１個が接合した複合ナノ粒子(Ｍ−ＡxＯy)をワンステップで連続的に生成することができ、しかも、その複合ナノ粒子の生成には、不純物の不可避的混入の恐れがない等の知見に基づくものであり、次のような特徴を有するものである。【００１２】
（１）貴金属（Ｍ）を0.1〜30at.%含有し、残部が卑金属(Ａ)と不可避不純物からなり、粒子径が1〜100nmの合金(Ａ−Ｍ)ナノ粒子を不活性ガス中で生成させ、不活性ガスで搬送する途中で、合金(Ａ−Ｍ)ナノ粒子の加熱、及び、導入された酸化性ガスと接触させることによって、浮遊する合金(Ａ−Ｍ)ナノ粒子中の卑金属成分(Ａ)を酸化させ、かつ、酸化卑金属成分(ＡxＯy)を貴金属成分(Ｍ)と相分離させて粒子状卑金属酸化物(ＡxＯy)の表面に貴金属粒子(Ｍ)１個が接合した複合ナノ粒子(Ｍ−ＡxＯy)を得る複合ナノ粒子(Ｍ−ＡｘＯｙ)の製造方法。
（２）複合ナノ粒子(Ｍ−ＡxＯy)が独立分散させた状態で得られることを特徴とする上記(１)に記載の複合ナノ粒子(Ｍ−ＡxＯy)の製造方法。
（３）合金(Ａ−Ｍ)ナノ粒子の熱酸化処理は気相中で行い、温度400℃以上、処理時間が10秒以内であることを特徴とする上記(１)又は(２)に記載の複合ナノ粒子(Ｍ−ＡxＯy)の製造方法。
（４）酸化性ガスの導入を合金(Ａ−Ｍ)ナノ粒子の加熱前に行い、該加熱を酸化性ガスと不活性ガスの混合ガス中で行うか、又は、酸化性ガスの導入を合金(Ａ−Ｍ)ナノ粒子の不活性ガス中での加熱中に行う上記(１)〜(３)のいずれか１項に記載の複合ナノ粒子(Ｍ−ＡxＯy)の製造方法。
（５）合金(Ａ−Ｍ)ナノ粒子の生成法として、ガス中蒸発法、レーザーアブレーション法、スパッタリング法、アークプラズマ法、大気圧プラズマ法のいずれかを用いることを特徴とする上記(１)〜(４)のいずれか１項に記載の複合ナノ粒子(Ｍ−ＡxＯy)の製造方法。
（６）卑金属酸化物(ＡxＯy)成分の卑金属(Ａ)が、Cu，Sn,Ti，V，Cr，Mn，Co，Fe，Ni，Zn，Al，Y，Zr，Mo，In，Mg，La，Ce，Nd，Sm，Eu，Gd，Si，Ge，Pb，Biから選ばれる１種以上であり、貴金属（Ｍ）が、Au，Pt，Pd，Rh，Ag，Ru，Irから選ばれる１種以上である上記(１)〜(５)のいずれか１項に記載の複合ナノ粒子(Ｍ−ＡxＯy)の製造方法。
（７）貴金属(Ｍ)を0.1〜30at.%含有し、残部が卑金属(Ａ)と不可避不純物からなり、粒子径が1〜200nmの合金(Ａ−Ｍ)ナノ粒子を不活性ガス中で生成させ、不活性ガスで搬送する途中で、合金(Ａ−Ｍ)ナノ粒子の加熱、及び、導入された酸化性ガスと接触させることによって、浮遊する合金(Ａ−Ｍ)ナノ粒子中の卑金属成分(Ａ)を酸化させ、かつ、酸化卑金属成分(ＡxＯy)を貴金属成分(Ｍ)と相分離させて粒子状卑金属酸化物(ＡxＯy)の１個の領域と、粒子状貴金属(Ｍ)の１個の領域から構成される複合ナノ粒子(Ｍ−ＡxＯy)を得る複合ナノ粒子(Ｍ−ＡxＯy)の製造方法であって、卑金属(Ａ)が、Cu，Sn，Al，Ni，Co，Ti，Zr，In，Si，La，Ce，Euから選ばれる１種以上であり、
貴金属(Ｍ)が、Au，Pt，Pd，Rh，Agから選ばれる１種以上である、複合ナノ粒子(Ｍ−ＡｘＯｙ)の製造方法。
（８）粒子径1〜100nmの卑金属酸化物(ＡｘＯｙ)の表面に粒子径1〜10nmの貴金属粒子(Ｍ)１個が接合してなる複合ナノ粒子(Ｍ−ＡｘＯｙ)であって、
卑金属酸化物(ＡｘＯｙ)成分の卑金属(Ａ)が、Cu，Sn，Ti，V，Cr，Mn，Co，Ni，Zn，Al，Y，Zr，Mo，In，Mg，La，Ce，Nd，Sm，Eu，Gd，Si，Ge，Pb，Biから選ばれる１種以上であり（ただし、卑金属酸化物がZnO，MnOである場合を除く）、
貴金属(Ｍ)が、Au，Pt，Pd，Rh，Ag，Ru，Irから選ばれる１種以上である、
複合ナノ粒子(Ｍ−ＡxＯy)。
（９）複合ナノ粒子(Ｍ−ＡxＯy)がAu-Cu2O又はAu-SnO2である上記(８)に記載の複合ナノ粒子(Ｍ−ＡxＯy)。
（１０）1〜200nmの大きさをもつ卑金属酸化物(ＡxＯy)の１個の領域と、1〜100nmの大きさをもつ貴金属(Ｍ)の１個の領域から構成される複合ナノ粒子(Ｍ−ＡxＯy)であって、
卑金属酸化物(ＡxＯy)成分の卑金属(Ａ)が、Cu，Sn，Al，Ni，Co，Ti，Zr，In，Si，La，Ce，Euから選ばれる１種以上であり、
貴金属(Ｍ)が、Au，Pt，Pd，Rh，Agから選ばれる１種以上である、
複合ナノ粒子(Ｍ−ＡxＯy)。
（１１）卑金属酸化物(ＡxＯy)成分の卑金属(Ａ)が、Cu，Sn，Alから選ばれる１種以上であり、
貴金属(Ｍ)が、Au，Ptから選ばれる１種以上である、
上記(１０)に記載の複合ナノ粒子(Ｍ−ＡxＯy)。
【発明の効果】
【００１３】
本発明の製造方法では、金に代表される貴金属のナノ粒子を様々な酸化物ナノ粒子上にヘテロ接合させた粒子を気相中で簡易的に生成できるという顕著な利点がある。生成物は非常に高純度な状態で得られ、塩素イオンや有機物などの不純物の混入は一切無いために、これらを洗浄、焼失させるという非特許文献(１)〜(３)や特許文献(１)〜(４)では必須となる工程を一切必要としない。これらの後工程が不要な点は、特に触媒試料の安定な生成には非常に重要である。【００１４】
本発明の製造方法においては、酸化処理前の合金ナノ粒子を気相中に独立分散させた状態において、気相中で高温熱酸化処理をしているために、特許文献(６)〜(１０)では得られない、１つのナノ粒子内で１枚の接合界面を介して貴金属と酸化物ナノ粒子が各１個のみ接合された構造のナノ粒子を得ることができる。【００１５】
本発明の製造方法では、非特許文献(６)と異なり、合金ナノ粒子中の貴金属の含有率が高くなりすぎないように調整することにより、合金ナノ粒子を完全に酸化させ、また、金属部分として貴金属のみの分離が実現できる。
また、本発明の貴金属−酸化物接合ナノ粒子(Ｍ−ＡxＯy)は、粒子径1〜200nm(好ましくは1〜100nm)の卑金属酸化物粒子(ＡxＯy)表面に粒子径1〜100nm(好ましくは1〜10nm)の純度の高い貴金属粒子(Ｍ)１個が原子レベルで接合した極めて微細な粒子であり、物性の全く異なるナノスケール両相間のヘテロ界面に由来して、化学反応的、電子的、磁気的、光学的などの各種の物理・化学的に特異な物性、機能を発揮することが期待される。本発明の貴金属−酸化物接合ナノ粒子(Ｍ−ＡxＯy)は、例えば、酸化触媒として用いた場合に有効であるが、貴金属と酸化物を選択することによって、非常に幅広い産業上の応用が期待できる。
【図面の簡単な説明】
【００１６】
【図１】本発明の貴金属−酸化物接合ナノ粒子の製造プロセスを示す図面。(なお、図１では、酸化性ガスをＧとＨとの間に導入するように図示しているが、それに替えて、Ｈ中の任意の内部位置に導入することもできる。)
【図２】Au-Cu2O複合ナノ粒子が非晶質炭素膜上に希薄に付着した試料のTEM写真。
【図３】(a)はAu-Cu2O複合ナノ粒子が非晶質炭素膜上に希薄に付着した試料の電子回折パターン。(b)は、(a)の電子回折パターンを、波数ベクトルｓに対する強度分布に変換して示す図面。
【図４】(a)，(b)は、それぞれ<100>，<110>方位から観察された、17nmのAu-Cu2O複合ナノ粒子の高分解能TEM写真。(c)，(d)は、14nm，7nmのAu-Cu2O複合ナノ粒子の高分解能TEM写真。
【図５】Au-Cu2O複合ナノ粒子を含む試料の触媒活性(一酸化炭素の二酸化炭素への転化率の温度依存性)を示す図面。
【図６】Au-SnO2複合ナノ粒子のTEM写真。
【図７】Au-SnO2複合ナノ粒子を含む試料の触媒活性(一酸化炭素の二酸化炭素への転化率の温度依存性)を示す図面。
【図８】Au-Al2O3複合ナノ粒子のTEM写真。
【図９】Pt-Cu2O複合ナノ粒子のTEM写真。
【図１０】Pt-Al2O3複合ナノ粒子のTEM写真。
【発明を実施するための形態】
【００１７】
以下、本発明の実施形態について説明する。
本発明の複合ナノ粒子の製造方法を図１に示す。本発明の複合ナノ粒子の製造方法は、貴金属(Ｍ)を0.1〜30at.%含有し、残部が卑金属(Ａ)と不可避不純物からなり、粒子径が1〜200nm(好ましくは1〜100nm)の合金(Ａ−Ｍ)ナノ粒子を不活性ガス中で生成させ、不活性ガスで搬送する途中で、合金(Ａ−Ｍ)ナノ粒子の加熱、及び、導入された酸化性ガスと接触させることによって、浮遊する合金(Ａ−Ｍ)ナノ粒子中の卑金属成分(Ａ)を酸化させ、かつ、酸化卑金属成分(ＡxＯy)を貴金属成分(Ｍ)と相分離させる等の工程を含む。
この製造方法では、貴金属や卑金属を溶解性の化合物〔例えば、HAuCl4，H2PtCl6，Fe(CO)5〕として用いる必要がなく、合金(Ａ−Ｍ)ナノ粒子を不活性ガス中で生成させることができる貴金属、卑金属であれば採用することができる。それ故、液相合成のような化合物の制約による貴金属や卑金属の種類の制限がないので、後述の実施例で用いたAu、Pt、Cu、Sn、Al以外の貴金属や卑金属も幅広く採用することができる。
【００１８】
この製造方法の実施に用いる複合ナノ粒子の製造装置は、原料の貴金属−卑金属合金ナノ粒子生成装置(Ｇ；以下「合金ナノ粒子生成装置」ということがある。）、高温熱酸化処理器(Ｈ)、捕集器(Ｃ)、排気ポンプ(Ｐ)の直列結合によって構成され、排気ポンプ(Ｐ)は、合金ナノ粒子生成装置(Ｇ)へ導入された不活性ガス、および、合金ナノ粒子生成装置(Ｇ)と高温熱酸化処理器(Ｈ)の中間又は高温熱酸化処理器の高温部へ導入された酸化性ガスを排気し、合金ナノ粒子生成装置(Ｇ)の圧力条件を制御するために用いる。
【００１９】
原料を構成する卑金属Ａは、限定されないが、例えば、Cu，Sn，Ti，V，Cr，Mn，Co，Fe，Ni，Zn，Al，Y，Zr，Mo，In，Mg，La，Ce，Nd，Sm，Eu，Gd，Si，Ge，Pb，Biから選ばれる１種以上とすることができる。好ましくは、Cu，Sn，Al，Ni，Co，Ti，Zr，In，Si，La，Ce，Euから選ばれる１種以上とすることができる。
原料を構成する貴金属Ｍは、限定されないが、例えば、Au，Pt，Pd，Rh，Ag，Ru，Irから選ばれる１種以上とすることができる。好ましくは、Au，Pt，Pd，Rh，Agから選ばれる１種以上とすることができる。
原料の卑金属Ａ−貴金属Ｍ合金は、後述の理由によりＡ−Ｍ合金ナノ粒子の貴金属Ｍの含有率が0.1〜30at.%程度(より好ましくは1〜15at.%、さらに好ましくは2〜10at.%)となるように、卑金属Ａと貴金属Ｍの蒸気圧等を考慮して、その貴金属Ｍの含有率を決定することが好ましい。ガス中蒸発法では原料の卑金属Ａ−貴金属Ｍ合金の貴金属含有率は、卑金属元素の種類にもよるが、例えば、1〜60at.%の範囲にすることができ、卑金属元素がCu、Snの場合には、30〜60at.%(好ましくは、35〜55at.%、より好ましくは40〜50at.%)とすることが適当である。レーザーアブレーション法では原料合金の組成と合金ナノ粒子の組成はほぼ一致するため、原料の卑金属Ａ−貴金属Ｍ合金の貴金属含有率は0.1〜30at.%程度(より好ましくは1〜15at.%、さらに好ましくは2〜10at.%)とすればよい。
【００２０】
原料となる卑金属Ａと貴金属ＭのＡ−Ｍ合金ナノ粒子の気相中での生成には、低圧(例えば、0.1〜10kPa程度)から大気圧(101.3kPa)程度までの圧力範囲で稼動可能な生成装置を用いることができる。例えば、ガス中蒸発法、レーザーアブレーション法、スパッタリング法、アークプラズマ法、大気圧プラズマ法などであり、他にも様々な気相中でのナノ粒子の生成法を適宜用いることができる。生成にはヘリウム、アルゴン、窒素などの不活性ガスを用いて、1〜200nm(好ましくは1〜100nm、より好ましくは2〜80nm、さらに好ましくは5〜60nm)程度の貴金属−卑金属合金ナノ粒子を生成させる。合金ナノ粒子の粒子径は、一般に、蒸発源の温度(蒸発源へ投入するエネルギー)が大きいほど、または、不活性ガスの圧力が大きく流速が遅いほど増大するので、実験結果を確認しつつ適宜調節することが可能である。
貴金属−卑金属合金ナノ粒子を生成させる際、合金の一次粒子の凝集体からなるナノサイズの二次粒子が生成する場合、高温熱酸化処理器(Ｈ)で熱酸化処理される前に、例えば予備加熱機構等によって、不活性雰囲気中で加熱、焼結して孤立分散粒子化される。
【００２１】
生成された合金ナノ粒子は、不活性ガスによって気相中を運搬される途中又は高温熱酸化処理器内で酸化性ガスと混合される。酸化性ガスとしては、酸素ガス単独、空気や酸素ガスと不活性ガス等とを混合したものが使用できる。酸化性ガスを高温熱酸化処理器の手前で導入する場合には、合金ナノ粒子は、不活性ガスと酸化性ガスとの混合ガスとともに一部酸化されながら、高温熱酸化処理器内へ流入され、高温に加熱された混合ガス中の酸素ガスによって、合金ナノ粒子を構成している卑金属元素のみが完全に酸化される。一方、酸化性ガスを高温熱酸化処理器内に導入する場合には、合金ナノ粒子は、不活性ガスとともに高温熱酸化処理器内へ流入され、高温に加熱された状態（高温の固体または溶融状態）で高温の酸素に曝され卑金属元素のみが急激に完全に酸化される。このように、酸化性ガスの供給位置によって酸化速度や酸化熱による卑金属および貴金属の蒸発の程度が変化するが、いずれの場合においても該加熱の際に、貴金属と卑金属酸化物がナノスケールで相分離を起こし、卑金属酸化物(ＡxＯy)の表面に貴金属粒子(Ｍ)１個が接合した複合ナノ粒子(Ｍ−ＡxＯy)が生成する。相分離の際には、同時に行われる高温の熱処理によって、個々の粒子について均一なヘテロ界面が生成する場合がある。
高温熱酸化処理器における合金ナノ粒子は、石英管を炉心管とした管状型電気炉等を用い、高温に加熱された混合ガスにより間接的に加熱しても良いし、また、誘導加熱、マイクロ波加熱等の手段を用い、直接的に加熱しても良い。
高温熱酸化処理は、貴金属と卑金属の種類にも依存するが、一般的には温度400℃以上(好ましくは500〜1200℃、より好ましくは600〜1100℃）、処理時間10秒以内とすることができる。処理温度を高くすると処理時間を短くすることができる。高温熱酸化処理器は、そのような処理時間の間、合金ナノ粒子を加熱されるように、合金ナノ粒子の搬送経路に沿った加熱領域が設定される。
【００２２】
高温熱酸化処理器から流出した貴金属−卑金属酸化物複合ナノ粒子は、自然冷却や適宜の冷却手段により常温程度まで冷却された後、捕集器内で回収される。捕集方法としては、エアロゾル捕集に用いられている乾式法、湿式法を適宜用いることができる。
上記プロセスにおいて、Ａ−Ｍ合金ナノ粒子を気相中で熱酸化させることによって貴金属Ｍを完全に相分離させるためには、貴金属Ｍの組成は0.1〜30at.%程度(より好ましくは1〜15at.%、さらに好ましくは2〜10at.%)、混合ガスの酸素濃度は10%以上が好ましい。
なお、電子デバイスや触媒等の用途では、複合ナノ粒子の高純度生成が非常に重要となるため、Ａ−Ｍ合金ナノ粒子は、不純物含有率が極力少ないことが望ましいが、原料の貴金属や卑金属の不純物等に由来する不純物を含有しうる。不純物の含有率が目的とする機能を大きく損なわない範囲(例えば、0.01at.%未満、好ましくは0.001at.%未満)となるように原料を選択することが望ましい。
【００２３】
本発明の貴金属−卑金属酸化物複合ナノ粒子は、以上のような工程により非常にクリーンな状態で連続的に製造され、粒子径1〜200nm(好ましくは1〜100nm)の卑金属酸化物(ＡxＯy)の表面に粒子径1〜100nm(好ましくは1〜10nm)の貴金属粒子(Ｍ)１個が接合してなる複合ナノ粒子(Ｍ−ＡxＯy)であって、その卑金属酸化物(ＡxＯy)成分の卑金属(Ａ)が、Cu，Sn，Ti，V，Cr，Mn，Co，Ni，Zn，Al，Y，Zr，Mo，In，Mg，La，Ce，Nd，Sm，Eu，Gd，Si，Ge，Pb，Biから選ばれる１種以上であり(ただし、卑金属酸化物が ZnO，MnOである場合を除く)、貴金属(Ｍ)が、Au，Pt，Pd，Rh，Ag，Ru，Irから選ばれる１種以上である。この複合ナノ粒子は、1〜200nmの大きさをもつ卑金属酸化物(ＡxＯｙ)の１個の領域と、1〜100nmの大きさをもつ貴金属(Ｍ)の１個の領域から構成されているともいえる。
卑金属酸化物の粒子径は1〜200nm、好ましくは1〜100nm、より好ましくは2〜50nm、さらに好ましくは5〜30nmであり、貴金属粒子の粒子径は、1〜100nm、好ましくは1〜10nm、より好ましくは1〜8nm、さらに好ましくは1〜5nmである。卑金属酸化物の粒子径は、貴金属−卑金属合金ナノ粒子の粒子径だけでなく、高温熱酸化処理における酸化熱による卑金属の蒸発によっても影響を受けるので、蒸発性の高い卑金属の場合には、前述の酸化性ガスの導入位置の調整により卑金属酸化物の粒子径を調整することもできる。
なお、本発明では、TEM(Transmission Electron Microscope)で得られる粒子の像の重心を通る最大径と最小径の平均値を”粒子径”とする。また、卑金属酸化物や貴金属の領域の大きさとは、該領域を粒子とみなし、その像の重心を通る最大径と最小径の平均値を領域の”大きさ”とする。
【００２４】
本発明により製造される複合ナノ粒子(Ｍ−ＡxＯy)の卑金属酸化物(ＡxＯy)は、同種原子価の単一卑金属元素の酸化物であっても良いし〔その場合、ＡxＯyの式中のｘ、ｙは正整数を示し、ｘ及びｙは式：ｘｎ＝２ｙ（式中、ｎは卑金属原子Ａの原子価）を満足する。〕、また、異種原子価の単一卑金属元素の酸化物（混合原子価酸化物）、複数種類の卑金属元素の複合酸化物であっても良いし〔その場合、Ａｘ＝Ａ1ｘ1・・・Ａiｘi；ｘ＝Σｘi；Σｘi×ｎi＝２ｙ(式中、Ａiは異種原子価の同種卑金属または異種卑金属の成分元素、ｘiはＡiのモル数、ｎiはＡiの原子価)を満足する。〕、複数種類の卑金属酸化物の混合物であっても良い。
本発明により製造される複合ナノ粒子(Ｍ−ＡxＯy)の貴金属(Ｍ)は、１種類の貴金属であっても良いし、複数種類の貴金属混合物であっても良い。該貴金属(Ｍ)の純度は、合金ナノ粒子生成過程や酸化卑金属成分(ＡxＯy)から相分離する過程を経ることで、貴金属原料程度(通常99.99〜99.999%程度)又はそれ以上(例えば、99.9999%以上)となる。
【実施例】
【００２５】
以下、本発明を実施例によりさらに具体的に説明するが、本発明はこの実施例によって何ら限定されるものではなく、本発明の要旨を逸脱しない範囲で各種の設定調整や設計変更が可能であることは言うまでもない。【００２６】
（実施例１：Au-Cu2O複合ナノ粒子の生成と、CO酸化触媒活性の測定）
合金ナノ粒子発生源としてガス中蒸発法による生成装置を用いた。装置内へ流入速度0.4L/minでヘリウムを導入し、油回転ポンプによって装置内の圧力を2kPaの減圧に保った。炭素-pBN(Pyrolytic Boron Nitride)二重坩堝内にCu-46at.%Auインゴットを設置し、高周波加熱によって1200℃で加熱した。以上の実験条件よりCu-4at.%Au合金ナノ粒子がヘリウム中に生成された。ここで、ナノ粒子のAu含有率が原料インゴットよりも減少したのは、Cuの蒸気圧がAuの蒸気圧よりも高いことに起因する。生成した合金ナノ粒子は、ヘリウムガスに加えられた、流入速度0.2L/minの酸素ガスとともに、1100℃に加熱された石英管内へと運ばれ、高温酸化処理された。熱酸化処理時間は0.1秒程度である。酸化処理後に生成したAu-Cu2O複合ナノ粒子は、捕集器内に設置した非晶質炭素膜上に希薄に自然付着させ、電子顕微鏡観察のための試料となった。触媒活性測定用の試料は、バッファ粒子としてのシリカナノ粉末(Sigma-Aldrich，637238)とともに捕集し得た。【００２７】
図２に平均粒径9.8±4.6nmのAu-Cu2O複合ナノ粒子のTEM(Transmission Electron Microscope)写真を示す。すべての粒子の一部に濃いコントラストの微小部分が存在していることがわかる。図３(a)は同試料の電子回折パターンであり、図３(b)は、その電子回折パターンを、波数ベクトルｓに対する強度分布に変換したものである。図３(b)に現れた明瞭なピークはすべてCu2Oの面指数に起因した回折である。この中に非常に弱いながらAuに起因したピーク（矢印）が確認できた。詳細な解析により、Cu2OとAuの格子定数は、それぞれ0.4271±0.0004nmと0.4070±0.0034nmと求められ、誤差の範囲内で、Cu2O(文献値：0.42696nm)とAu(文献値：0.4079nm)であることが確証された。このことから、図２の粒子の高コントラストの微小部分はAu、その他の大きな部分はCu2Oであることが確認された。なお、複合ナノ粒子のAu：Cuのモル組成比はICP(Inductively Coupled Plasma)分析結果によれば5：95であり、酸化前の合金ナノ粒子のモル組成比とほぼ同じであった。【００２８】
図４(a)，(b)は、17nmのAu-Cu2O複合ナノ粒子の高分解能TEM写真である。Cu2O部分には明瞭な格子像が観察されており、格子縞の間隔と互いに異なる格子縞間の相対角から結晶学的方位を断定すると、(a)が<100>、(b)が<110>に一致している。一方、Au部分にも同様に明瞭な格子像を確認することができ、その結晶学的方位はCu2Oと完全に一致している。両相間で格子縞が完全に接続していることから、両相はヘテロエピタキシャル接合になっている。図４(c)，(d)は、14nmと7nmのAu-Cu2O複合ナノ粒子の高分解能TEM写真である。これらの粒子においても、両相は非常に良くヘテロ接合していることがわかる。すべての粒子に共通にAu部分の半分はCu2O中に埋没した状態になっている。なお、以上の実験条件において、熱処理温度を変化させて粒子を生成させたところ、400℃以上の温度でAuが分離した構造が得られ、300℃以下では得られなかった。【００２９】
触媒活性測定用の試料は、Au-Cu2O複合ナノ粒子とシリカ粉末とを混合させることによって作成した。測定に用いたシリカ粉末とAu-Cu2O複合ナノ粒子の合計量は81mgであり、Au-Cu2O複合ナノ粒子の含有率は0.65wt.%であった。固定床流通反応装置を使用し、CO酸化反応に対する触媒活性の測定を行った。CO(1%)+O2(20%)+He混合ガスを0.1L/minの流速で流した。昇温速度は1℃/minに設定した。図５は、一酸化炭素の二酸化炭素への転化率の温度依存性の結果である。200℃程度以上で急激に転化率が高くなっており、T50%は215℃であった。シリカを除いたAu-Cu2O複合ナノ粒子の単位重量当たりの反応速度を算出し、アレニウスプロットより既報の触媒の活性と比較したところ、液相法(析出沈殿法)で調製したアルミナ担持金触媒などと同等の触媒性能を持つことがわかった。この原因は、本発明におけるプロセスにおいて、個々の粒子が高温で熱処理を施されることによって、図４の通り、AuとCu2Oが強固にヘテロ界面を作って接合していることにある。【００３０】
（実施例２：Au-SnO2複合ナノ粒子の生成と、CO酸化触媒活性の測定）
原料Sn-5at.%Au合金ナノ粒子は、実施例１と同様のガス中蒸発法によって、Sn-50at.%Auインゴットを1180℃で加熱してヘリウムガス中に得た。その合金ナノ粒子を気相中において、約0.1秒間700℃で高温熱酸化することによって、Au-SnO2複合ナノ粒子が得られた。その他の実験条件は実施例１とほぼ同じである。図６にAu-SnO2複合ナノ粒子のTEM写真を示す。電子回折パターンの解析より、薄いコントラスト部分はSnO2相であることが確認された。SnO2とAuの回折パターンのピークが重なってしまう部分が非常に多いために、Auのみに由来するピークを分離することが出来なかったが、濃いコントラスト部分は、Snを含まないAuであると考えられる。写真の通り、AuとSnO2夫々１個のナノ粒子が１枚の界面を介して接合された粒子が得られた。【００３１】
実施例１と同様にして、シリカ粉末とともに捕集することによって触媒活性測定用の試料を得た。測定に用いたシリカ粉末とAu-SnO2複合ナノ粒子(含有率は0.64wt.%)の合計量は50mgであった。実施例１と同条件で、一酸化炭素の二酸化炭素への転化率の温度依存性の測定を行った。図７がその結果であり、Au-SnO2複合ナノ粒子も一酸化炭素の酸化触媒能を示すことがわかる。300℃程度以上で急激に転化率が高くなっており、T50%は345℃であった。【００３２】
（実施例３：Au-Al2O3複合ナノ粒子の生成）
合金ナノ粒子発生源として、レーザーアブレーション法による生成装置を用いた。装置内へ流入速度0.5L/minでヘリウムガスを導入し、油回転ポンプによって装置内の圧力を1.6kPaの減圧に保った。Al-5at.%Au合金のペレット(20mmφ×5mmt)を原料ターゲットとし、その表面へNd:YAGレーザーの第二高調波(波長：532nm、出力：90mJ/pulse、繰り返し周波数：10Hz)を集光・照射することにより、ターゲット表面を瞬間的に蒸発させ、上記合金のナノ粒子の凝集体がヘリウムガス中に生成された。生成した合金ナノ粒子凝集体はヘリウムガス流に乗って移動しつつ、予備加熱機構で焼結され孤立分散粒子化された後、流入速度0.25L/minの酸素ガスとともに、900℃に加熱された石英管内へと運ばれ、高温酸化処理された。熱酸化処理時間は0.01秒程度である。酸化処理後に生成したAu-Al2O3複合ナノ粒子は、捕集器内に設置した非晶質炭素膜上に希薄に自然付着させ、電子顕微鏡観察のための試料となった。【００３３】
図８にAu-Al2O3複合ナノ粒子のTEM写真を示す。写真の通り、個々の粒子は、コントラストの濃い小さな部分と、コントラストの薄い大きな部分が接合した形状を示している。電子回折パターンの解析により、粒子を構成するAlの酸化物はγ-Al2O3相であることがわかった。従って、粒子の濃いコントラスト部分はAu、薄いコントラスト部分はγ-Al2O3である。【００３４】
（実施例４：Pt-Cu2O複合ナノ粒子の生成）
実施例３と同様に、レーザーアブレーション法によって、Cu-5at.%Pt合金のペレットを原料ターゲットとし実験を行った。レーザー光をターゲットへ集光・照射することにより、ターゲット表面を瞬間的に蒸発させ、上記合金のナノ粒子の凝集体をヘリウムガス中に生成させた。凝集体は予備加熱機構で焼結させた後、酸素ガスとともに900℃に加熱された石英管内へと運ばれ、高温酸化処理されることで、Pt-Cu2O複合ナノ粒子が得られた。実験諸条件は、実施例３と同じである。図９にPt-Cu2O複合ナノ粒子のTEM写真を示す。写真の通り、個々の粒子は、コントラストの濃い小さな部分と、コントラストの薄い大きな部分が接合した形状を示している。電子回折パターンの解析により、粒子を構成するCuの酸化物はCu2O相であることがわかった。従って、粒子の濃いコントラスト部分はPt、薄いコントラスト部分はCu2Oである。【００３５】
（実施例５：Pt−Al2O3複合ナノ粒子の生成）
実施例３と同様に、レーザーアブレーション法によって、Al-5at.%Pt合金のペレットを原料ターゲットとし実験を行った。レーザー光をターゲットへ集光・照射することにより、ターゲット表面を瞬間的に蒸発させ、上記合金のナノ粒子の凝集体をヘリウムガス中に生成させた。凝集体は予備加熱機構で焼結させた後、酸素ガスとともに900℃に加熱された石英管内へと運ばれ、高温酸化処理されることで、Pt-Al2O3複合ナノ粒子が得られた。実験諸条件は、実施例３と同じである。図１０にPt-Al2O3複合ナノ粒子のTEM写真を示す。写真の通り、個々の粒子は、コントラストの濃い小さな部分と、コントラストの薄い大きな部分が接合した形状を示している。電子回折パターンの解析により、粒子を構成するAlの酸化物はγ-Al2O3相であることがわかった。従って、粒子の濃いコントラスト部分はPt、薄いコントラスト部分はγ-Al2O3相である。
【産業上の利用可能性】
【００３６】
本発明は、貴金属と酸化物の複合ナノ粒子の生成法であり、ナノスケールの両相間にヘテロ接合を生成させる方法である。また、本発明は、高純度の貴金属と酸化物の複合ナノ粒子であり、ナノスケールの両相間にヘテロ接合が生成されている。したがって、物性の全く異なる両相間のヘテロ界面に由来する、化学反応的、電子的、磁気的、光学的などの物理・化学的性質を、ナノスケールの粒子内に付帯させるものである。ゆえに、本発明に係るヘテロ接合された貴金属−酸化物複合ナノ粒子の実施形態は、上記の実施例の触媒応用に限定されるものではなく、貴金属と酸化物を選択することによって、非常に幅広い産業上の応用が期待できる。
【図１】
2012105631.tif 000003
【図２】
2012105631.tif 000004
【図３】
2012105631.tif 000005
【図４】
2012105631.tif 000006
【図５】
2012105631.tif 000007
【図６】
2012105631.tif 000008
【図７】
2012105631.tif 000009
【図８】
2012105631.tif 000010
【図９】
2012105631.tif 000011
【図１０】
2012105631.tif 000012
【国際調査報告】
2012105631.tif 000013
2012105631.tif 000014
2012105631.tif 000015
2012105631.tif 000016